(57)【要約】【課題】軽量性を損なわずに良好な吸音特性を有しかつ遮音特性（透過損失）にも優れた吸遮音多層布帛、およびかかる吸遮音多層布帛を用いてなる吸遮音製品を提供する。【解決手段】目付けが１５０〜３５０ｇ／ｍ２でありかつ通気度が１０ｃｃ／ｃｍ２／ｓｅｃ以下の布帛（Ａ）と、目付けが５０〜２００ｇ／ｍ２でありかつ構成繊維の平均単糸繊度が０．６〜３．３ｄｔｅｘである不織布（Ｂ）とが積層一体化されてなることを特徴とする吸遮音多層布帛。【選択図】なし【特許請求の範囲】
【請求項１】
目付けが１５０〜３５０ｇ／ｍ２でありかつ通気度が１０ｃｃ／ｃｍ２／ｓｅｃ以下の布帛（Ａ）と、目付けが５０〜２００ｇ／ｍ２でありかつ構成繊維の平均単糸繊度が０．６〜３．３ｄｔｅｘである不織布（Ｂ）とが積層一体化されてなることを特徴とする吸遮音多層布帛。
【請求項２】
多層布帛全体の目付けが３００〜６００ｇ／ｍ２である請求項１に記載の吸遮音多層布帛。
【請求項３】
多層布帛全体の厚みが２〜１０ｍｍである請求項１または請求項２に記載の吸遮音多層布帛。
【請求項４】
布帛（Ａ）がポリエステル系繊維で構成される請求項１〜３のいずれかに記載の吸遮音多層布帛。
【請求項５】
不織布（Ｂ）がポリエステル系繊維で構成される請求項１〜４のいずれかに記載の吸遮音多層布帛。
【請求項６】
請求項１〜５のいずれかに記載の吸遮音多層布帛を用いてなり、不織布（Ｂ）が音源側に配されてなる吸遮音製品。
【発明の詳細な説明】
【技術分野】
【０００１】
本発明は、カーテンなどのインテリア資材や建築現場などの防音布帛として使用でき、軽量性を損なわずに良好な吸音特性を有しかつ遮音特性（透過損失）にも優れた吸遮音多層布帛に関するものである。
【背景技術】
【０００２】
従来、車輌、住宅、高速道路および建築現場などの防音材料として、吸音特性や遮音特性を有する各種材料が提案されている。かかる吸音特性と遮音特性とは異なる性質であり、非特許文献１によれば、吸音特性とは材料に入射する音のエネルギーを熱エネルギーにして消失する性質であり、一方、遮音特性とは空気伝播音を反射することにより伝播音を遮断し透過音を少なくする性質である。
【０００３】
前記吸音特性を有する材料としては、例えば、吸音材を多層構造とし、かつ各層を構成する繊維の繊度と目付けを特定することにより剛性を付与した吸音材（例えば、特許文献１参照）や、密度差を有する繊維成形材をサンドイッチ型に配することにより耐へたり性を付与した吸音材（例えば、特許文献２参照）などが提案されている。
【０００４】
一方、遮音特性を有する材料としては、例えば、高強力織物に塩ビ樹脂をコーテイングしたもの（例えば、特許文献３参照）や、プラスチックフィルムと細かい目の布地を積層したカーテン（例えば、特許文献４参照）
しかしながら、吸音特性と遮音特性とを兼備した吸遮音材料はこれまであまり提案されておらず、その提案が望まれていた。さらには、用途によっては軽量性をも有することが望まれていた。
【０００５】
【非特許文献１】書名：繊維便覧２５９頁、７９６頁  編者：（社）繊維学会  発行所：丸善（株）  発行年月日：平成６年３月２５日
【特許文献１】特開２００１−２０７３６５号公報
【特許文献２】特開平１１−１３１３５６号公報
【特許文献３】特開平６−６７６７７号公報
【特許文献４】特許第３２１６０４４号公報
【発明の開示】
【発明が解決しようとする課題】
【０００６】
本発明は上記の背景に鑑みなされたものであり、その目的は、軽量性を損なわずに良好な吸音特性を有しかつ遮音特性（透過損失）にも優れた吸遮音多層布帛、およびかかる吸遮音多層布帛を用いてなる吸遮音製品を提供することにある。
【課題を解決するための手段】
【０００７】
本発明者らは上記の課題を達成するため鋭意検討した結果、低通気度の布帛と、細繊度の繊維で構成される不織布とを積層一体化することにより、所望の吸遮音多層布帛が得られることを見出し、さらに鋭意検討を重ねることにより本発明を完成するに至った。
【０００８】
かくして、本発明によれば「目付けが１５０〜３５０ｇ／ｍ２でありかつ通気度が１０ｃｃ／ｃｍ２／ｓｅｃ以下の布帛（Ａ）と、目付けが５０〜２００ｇ／ｍ２でありかつ構成繊維の平均単糸繊度が０．６〜３．３ｄｔｅｘである不織布（Ｂ）とが積層一体化されてなることを特徴とする吸遮音多層布帛。」が提供される。
【０００９】
その際、多層布帛全体の目付けが３００〜６００ｇ／ｍ２であることが好ましい。また、多層布帛全体の厚みとしては、２〜１０ｍｍであることが好ましい。
【００１０】
本発明の吸遮音多層布帛において、布帛（Ａ）がポリエステル系繊維で構成されることが好ましい。また、不織布（Ｂ）がポリエステル系繊維で構成されることが好ましい。
【００１１】
本発明の吸遮音多層布帛を用いて吸遮音製品を得る際、不織布（Ｂ）が音源側に位置するよう配することにより、特に優れた吸遮音効果が得られ好ましい。
【発明の効果】
【００１２】
本発明によれば、軽量性を損なわずに良好な吸音特性を有しかつ遮音特性（透過損失）にも優れた吸遮音多層布帛、およびかかる吸遮音多層布帛を用いてなる吸遮音製品が得られる。
【発明を実施するための最良の形態】
【００１３】
以下、本発明の実施の形態について詳細に説明する。
本発明の吸遮音多層布帛において、布帛（Ａ）は主として遮音特性に寄与する層である。該布帛（Ａ）の目付けとしては１５０〜３５０ｇ／ｍ２である必要がある。布帛（Ａ）の目付けが１５０ｇ／ｍ２よりも小さいと、十分な遮音効果が得られず好ましくない。逆に、該目付けが３５０ｇ／ｍ２よりも大きいと軽量性が損なわれるため好ましくない。
【００１４】
また、前記布帛（Ａ）の通気度としては１０ｃｃ／ｃｍ２／ｓｅｃ以下（好ましくは、１〜９ｃｃ／ｃｍ２／ｓｅｃ）である必要がある。該通気度が１０ｃｃ／ｃｍ２／ｓｅｃよりも大きいと、十分な遮音効果が得られず好ましくない。該通気度は小さければ小さいほど優れた遮音効果が得られるが、あまり低通気度にすると製造コストがアップするおそれがあるので、１〜９ｃｃ／ｃｍ２／ｓｅｃの範囲であることが好ましい。
【００１５】
前記布帛（Ａ）を構成する繊維としては特に限定されず、ポリエステル系繊維、ポリアミド繊維、アクリル繊維、ポリプロピレン繊維、芳香族ポリアミド繊維、耐炎火繊維など公知の繊維が使用される。なかでも、取扱い作業性、リサイクル性、性能面、価格面のバランスからポリエステル系繊維が好ましく例示される。
【００１６】
かかるポリエステル系繊維としては、ポリエチレンテレフタレート、ポリブチレンテレフタレート、ポリトリメチレンテレフタレート、ポリヘキサメチレンテレフタレート、ポリテトラメチレンテレフタレート、ポリ−１，４−ジメチルシクロヘキサンテレフタレート、ポリピバロラクトン、およびこれらに他成分を共重合させた共重合体からなる繊維があげられる。これらの繊維は１種類でもよいし、複数の組合せであってもよい。また、芯鞘型やサイドバイサイド型の複合繊維であってもよい。これらの繊維を形成するポリマーには、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１７】
かかる繊維の繊維形態も特に限定されず、長繊維（マルチフィラメント糸条）でもよいし、短繊維（紡績糸）でもよい。なかでも、不織布と一体化させる際の接着性の点では紡績糸が好ましい。さらには、撚糸や、空気加工、仮撚捲縮加工がほどこされていてもよい。かかる繊維の単糸繊度および総繊度も特に限定されないが、前記の通気度を得る上で、単糸繊度で０．１〜１０．０ｄｔｅｘ（より好ましくは０．４〜５．０ｄｔｅｘ）、総繊度で３３〜３３０ｄｔｅｘの範囲であることが好ましい。
【００１８】
前記布帛（Ａ）の布帛組織は特に限定されず、平組織、綾組織、サテン組織など公知の織組織を有する織物、経編みや丸編みの公知の編み組織を有する編物、不織布などが例示される。なかでも、前記の通気度を得る上で、織物が特に好ましく例示される。  
【００１９】
次に、本発明の吸遮音多層布帛において、不織布（Ｂ）は主として吸音特性に寄与する層である。該不織布（Ｂ）の目付けとしては５０〜２００ｇ／ｍ２である必要がある。不織布（Ｂ）の目付けが５０ｇ／ｍ２よりも小さいと、十分な吸音効果が得られず好ましくない。逆に、該目付けが２００ｇ／ｍ２よりも大きいと軽量性が損なわれるため好ましくない。
【００２０】
また、不織布（Ｂ）を構成する繊維の平均単糸繊度が０．６〜３．３ｄｔｅｘ（より好ましくは０．６〜２．０ｄｔｅｘ）であることが必要である。該平均単糸繊度が、３．３ｄｔｅｘよりも大きいと、十分な吸音性が得られず好ましくない。該平均単糸繊度が小さい程優れた吸音性が得られるが、平均単糸繊度が０．６ｄｔｅｘよりも小さくなると該不織布の製造が困難となるだけでなく、取扱い性も低下する恐れがあり好ましくない。
【００２１】
なお、前記の平均繊度とは、不織布を構成する繊維が１種類であれば、その単糸繊度であり、不織布を構成する繊維が多種類であれば、それら単糸繊度の加重平均である。
【００２２】
前記不織布（Ｂ）を構成する繊維としては特に限定されず布帛（Ａ）と同様のものでよい。すなわち、ポリエステル系繊維、ポリアミド繊維、アクリル繊維、ポリプロピレン繊維、芳香族ポリアミド繊維、耐炎火繊維など公知の繊維が使用される。なかでも、取扱い作業性、リサイクル性、性能面、価格面のバランスから前記のポリエステル系繊維が好ましく例示される。特に、不織布（Ｂ）と布帛（Ａ）とをともに前記のポリエステル系繊維で構成することがより好ましい。
【００２３】
不織布（Ｂ）を構成する繊維の繊維形態は特に限定されず、長繊維（マルチフィラメント糸条）でもよいし短繊維でもよい。かかる短繊維の繊維長としては２０〜９０ｍｍ程度が好ましく、さらには、捲縮が付与されているとより好ましい。
【００２４】
この場合の捲縮付与方法としては、1)熱収縮率の異なるポリマーをサイドバイサイド型に貼り合わせた複合繊維を用いてスパイラル状に捲縮を付与、2)異方冷却によりスパイラル状捲縮を付与、3)押し込み捲縮法によるジグザグ状捲縮を付与など、種々の方法を用いることができる。
【００２５】
前記不織布を製造する方法は特に限定されることはなく、長繊維から不織布を直接製造するスパンボンド法やメルトブロー法、或いは短繊維を均一に分散させた後、繊維同士の絡合により不織布を形成するニードルパンチ法やウオーターニードル法など公知の方法を使用することができる。
【００２６】
本発明の吸遮音多層布帛は、少なくとも前記の布帛（Ａ）と不織布（Ｂ）とが積層一体化されており、２層構造を有するものである。ここで、本発明の目的が損なわれない範囲であれば、前記布帛（Ａ）と不織布（Ｂ）との間および／または表面側に、織編物や不織布からなる他の層が積層されていてもよい。
【００２７】
布帛（Ａ）と不織布（Ｂ）の接着方法は、特に限定されず、公知の方法を使用することができる。例えば、布帛（Ａ）と不織布（Ｂ）とを熱接着シートを介して積層した後熱接着させる方法、布帛（Ａ）と不織布（Ｂ）とをニードルパンチ機を用いて繊維同士を絡合させる方法、不織布（Ｂ）中に熱接着性複合短繊維を含ませて該熱接着性複合短繊維と布帛（Ａ）とを熱接着させる方法、布帛（Ａ）と不織布（Ｂ）とを液状バインダーや粉末バインダーにより接着させる方法などがあげられる。なかでも、取扱い性等の点で、熱接着シートを用いる方法が好適である。
【００２８】
かくして得られる吸遮音多層布帛において、多層布帛全体の目付けが３００〜６００ｇ／ｍ２であることが軽量性を損なわずに吸遮音特性を得る上で好ましい。また、吸遮音多層布帛の厚みとしては、２〜１０ｍｍであることが好ましい。該厚みが２ｍｍよりも小さいと十分な吸遮音効果が得られないおそれがある。逆に、該厚みが１０ｍｍよりも大きいとインテリア用途や建築用途などに使用する際、取扱い性が低下するおそれがある。
【００２９】
本発明の吸遮音多層布帛を吸遮音製品として使用する際、不織布（Ｂ）を音源側に配することが好ましい。不織布（Ｂ）を音源側に配すると、音源から発せられた音波が、不織布（Ｂ）により吸音され続いて布帛（Ａ）により遮音されるため優れた吸遮音効果が得られる。
【００３０】
なお、本発明の吸遮音多層布帛には、染色加工、起毛加工、撥水加工、防炎加工、難燃加工、マイナスイオン発生加工など公知の機能加工が付加されていてもさしつかえない。
【実施例】
【００３１】
次に本発明の実施例及び比較例を詳述するが、本発明はこれらによって限定されるものではない。なお、実施例中の各測定項目は下記の方法で測定した。
＜厚み＞ＪＩＳＬ１０９６に準じて厚み（ｍｍ）を測定した。なお、ｎ数５でその平均値を算出した。
＜目付け＞ＪＩＳＬ１０９６に準じて目付け（ｇ／ｍ２）を測定した。なお、ｎ数５でその平均値を算出した。
＜通気度＞ＪＩＳ  Ｌ  １０９６−１９９８、６．２７．１、Ａ法（フラジール形通気性試験機法）により通気性を測定した。なお、ｎ数５でその平均値を算出した。
＜吸音性＞ＪＩＳＡ１４０５に基づき、管内法による建築材料の垂直入射吸音率を１／３オクターブ中心周波数１０００Ｈｚ、２０００Ｈｚ測定した。なお、ｎ数５でその平均値を算出した。
＜遮音性＞ＪＩＳＡ１４１６に基づき、実験室における音響透過損失を１／３オクターブ中心周波数１０００Ｈｚ、２０００Ｈｚ測定した。なお、ｎ数５でその平均値を算出した。
【００３２】
［実施例１］
通常のポリエチレンテレフタレートマルチフィラメント糸条（総繊度３３０ｄｔｅｘ／９６ｆｉｌ）を経糸に配し、通常のポリエチレンテレフタレートマルチフィラメント糸条（総繊度８４ｄｔｅｘ／７２ｆｉｌ）を緯糸に配し、経密度３７０本／２．５４ｃｍ、緯密度７０本／２．５４ｃｍ、目付け２５２ｇ／ｍ２、厚み０．８ｍｍ、通気度８．１ｃｃ／ｃｍ２／ｓｅｃの平組織織物を得て、布帛（Ａ）とした。
【００３３】
一方、  ポリエチレンテレフタレートからなる短繊維（単糸繊度１．７ｄｔｅｘ、繊維長５１ｍｍ、捲縮数：１２ケ／２．５４ｃｍ）を用いて通常のローラーカードにより均一なウエブを得た後、通常のニードルパンチ機で繊維同士を絡合させ均一な不織布（Ｂ）（目付け１５０ｇ／ｍ２、厚み２．２ｍｍ）を得た。
【００３４】
次いで、前記布帛（Ａ）と不織布（Ｂ）とを熱接着シート（日東紡社製、スパンファブ、目付け３０ｇ／ｍ２、厚み０．８ｍｍ）を介して積層し、再度熱処理（１８０℃、５分）することにより、吸遮音多層布帛（目付け４３２ｇ／ｍ２、厚み３．２ｍｍ）を得た。該吸遮音多層布帛について、不織布（Ｂ）を音源側に配して吸音性を測定したところ、１０００Ｈｚで０．７１、２０００Ｈｚで０．９５と吸音性に優れていた。また、遮音性を測定したところ、１０００Ｈｚで８．１ｄＢ、２０００Ｈｚで９．７ｄＢと遮音性にも優れていた。
【００３５】
［比較例１］
実施例１において、通常のポリエチレンテレフタレートマルチフィラメント糸条（総繊度３３０ｄｔｅｘ／９６ｆｉｌ）を経糸に配し、通常のポリエチレンテレフタレートマルチフィラメント糸条（総繊度８４ｄｔｅｘ／７２ｆｉｌ）を緯糸に配し、経密度３７０本／２．５４ｃｍ、緯密度４８本／２．５４ｃｍ、目付け２４５ｇ／ｍ２、厚み０．８ｍｍ、通気度２０．１ｃｃ／ｃｍ２／ｓｅｃの平組織織物を得て、布帛（Ａ）とした。これ以外は実施例１と同様にして吸遮音多層布帛（目付け４２５ｇ／ｍ２、厚み３．２ｍｍ）を得た。該吸遮音多層布帛について、不織布（Ｂ）を音源側に配して吸音性を測定したところ、１０００Ｈｚで０．６８、２０００Ｈｚで０．９１と吸音性に優れていた。しかしながら、遮音性を測定したところ、１０００Ｈｚで５．１ｄＢ、２０００Ｈｚで７．１ｄＢと遮音性の点で不十分であった。
【産業上の利用可能性】
【００３６】
本発明によれば、軽量性を損なわず、良好な吸音特性を有しかつ遮音特性（透過損失）にも優れた吸遮音多層布帛が得られる。かかる吸遮音多層布帛は、車輌や住宅あるいは高速道路などの用途に好適であり、優れた防音効果が得られる。